(57)【特許請求の範囲】
【請求項１】
粉末イオン交換樹脂（含水物）に対し、５〜１００重量％とした微小繊維状セルローズに水を加えて、前記粉末イオン交換樹脂（含水物）濃度を１〜５０重量％に調製した水溶液を強力撹拌（ホモジナイズ）して調製することを特徴とする前記粉末イオン交換樹脂と微小繊維状セルローズと水からなる３成分を均一に分散したゾル状の液状組成物の調整方法。
【請求項２】
外乱に対し粉末イオン交換樹脂（含水物）を離脱しない粉末イオン交換樹脂包含濾過吸着体を調整する方法であって、請求項１に記載方法で調整された液状組成物を含有する水溶液に、不織布又は多孔性固形物からなる濾過支持体を浸漬して、前記粉末イオン交換樹脂及び微小繊維状セルローズを、前記濾過支持体の表層空間に充分に接触させ、前記粉末イオン交換樹脂及び微小繊維状セルローズを前記濾過支持体に付着させる第１工程と、前記濾過支持体から遊離水を分別させる第２工程を経て調製した粉末イオン交換樹脂濾過吸着体を、引き続き強制乾燥して水分を逸散させることで、前記濾過支持体表層に粉末イオン交換樹脂を均一に分散して強固に接着し、容易に離脱しない濾過層（膜）を形成させることを特徴とする粉末イオン交換樹脂包含濾過吸着体を調整する方法。
【発明の詳細な説明】
【技術分野】
【０００１】
本発明は、粉末イオン交換樹脂特に使用済粉末イオン交換樹脂に対し微小繊維状化合物を添加して粉末イオン交換樹脂を主成分とする液状組成物を調製する。この液状組成物を、原材料として付加価値の高い加工品を製作する。例えば空気や水に含まれる悪臭成分や有害成分を除去するための環境浄化剤や不純糖液の浄化剤、及び植物工場などに使用されている代替土壌であって、前記液状組成物を利用することで、使用済粉末イオン交換樹脂の用途範囲を日常品から工業的分野にわたる広い範囲に適用可能な技術を開示する。
【背景技術】
【０００２】
イオン交換樹脂は水中に含まれる不純物を除去して純水を生産する分離精製技術として定着している。イオン交換樹脂は再生することで、数百サイクル反復使用した後、廃棄処分している。現在、我が国におけるイオン交換樹脂の使用量は、年間２万立法メーター前後と云われている。現在使用済イオン交換樹脂をリサイクル利用しているのは一部の精糖企業に限られ、電力会社を始めとする大形プラントから排出される大半の使用済み樹脂が、リサイクル使用されることなく産業廃棄物として処理されている。  粉末イオン交換樹脂は、原子力発電所の復水中の放射能汚染物質の除去や不純糖液の脱色等に用いられていたが、新しい技術（膜）の台頭で使用範囲が極端に縮小している。この様な情勢の下、新品粉末イオン交換樹脂の生産量は少なく、その分高価であり用途が限定される。使用済み粉末イオン交換樹脂は、前記イオン交換樹脂のリサイクル品であるだけに用途が拡大すれば安価に生産出来る。使用済み粉末イオン交換樹脂の機能は、新品粉末イオン交換樹脂と比べても遜色がないだけに、資源の有効利用の見地からも発展が期待されているが、現状では殆ど有効利用されていない。
【０００３】
粉末イオン交換樹脂を原材料とした加工品としては、例えば、特許文献1または３，４に記載されるように、多孔性支持体（例、不織布や発泡石等の多孔体）と微小セルローズと粉末イオン交換樹脂を、水中で接触させることで、多孔性支持体の細孔内部で微小セルローズと粉末イオン交換樹脂とを凝集反応させ、前記多孔性支持体細孔内部に粉末イオン交換樹脂を内蔵させた加工品や多孔性鉱物等と粉末イオン交換樹脂固体を混合して調製した粉末イオン交換樹脂包含支持体があるが、粉末イオン交換樹脂を包含させる方法に難点があり、粉末イオン交換樹脂と支持体との接着力が弱く、閉鎖系水溶液の濾過フイルターなどに用途範囲が限定されていた。
【０００４】
使用済み粉末イオン交換樹脂の用途範囲を拡大するには、粉末イオン交換樹脂を原材料とする加工品の製作方法を容易にすることであり、例えば外乱に対して包含したイオン交換樹脂を離脱することのない機能性に優れた粉末イオン交換樹脂包含支持体及び前記支持体をフイルターエレメントとする濾過機を製作することである。粉末イオン交換樹脂包含支持体を製作する上で最大の技術的難点は、粉末イオン交換樹脂と支持体となる固形物を接着させることが難しく、常用の化学合成接着剤を用いることが出来ないことであった。即ち、接着剤がイオン交換樹脂の細孔を閉塞し、致命的欠陥、即ちイオン交換樹脂固有の機能（再生、イオン交換作用）を損なうことであった。この難点を解消して、粉末イオン交換樹脂を前記固形物に接着させる技術を確立することが望まれていた。
【先行技術文献】
【特許文献】
【０００５】
【特許文献１】特開２０００−３１２８８１
【特許文献２】特開２００３−２４５６８７
【特許文献３】特開２００４−２０３９８８
【特許文献４】特開２００５−１０２６７４
【発明の概要】
【発明が解決しようとする課題】
【０００６】本発明の課題は、粉末イオン交換樹脂の用途拡大であって、その為には粉末イオン交換樹脂が容易に支持体と接合して、外乱、例えば使用済み粉末イオン交換樹脂の再生操作に伴う逆洗操作に対して粉末イオン交換樹脂を脱離しない粉末イオン交換樹脂包含濾過吸着体を製作することであり、使用し易い加工品の原材料として用途範囲の広い粉末イオン交換樹脂を主成分とする均一な組成を持った液状組成物を調製することが重要であり、前記液状組成物が容易に支持体と接合して、外乱に対し剥離することがない粉末イオン交換樹脂の機能を長期間にわたって維持した加工品を製作することである。例えば糖液の浄化用濾過剤として利用する場合、操作工程で最も激しい外乱を伴う再生操作に於いても、粉末イオン交換樹脂を脱離することのない、支持体に強固に接着された粉末イオン交換樹脂包含濾過支持体、及び前記濾過支持体をフイルターエレメントとする濾過機を製作することが重要課題である。【０００７】
イオン交換樹脂の基体は高分子化合物からなる固体であり、粒状イオン交換樹脂を機械粉砕して調製した粉末イオン交換樹脂は、固形微粉末であって、素材自体の操作性に大きな難点があった。粉末イオン交換樹脂を原材料とした用途範囲の広い加工品を調製する為には、利用し易い形態の原材料、即ち粉末イオン交換樹脂を主成分とする粉末イオン交換樹脂を均一に分散した液状組成物を調製することである。この液状組成物の具備すべき条件としては、溶液、好ましくは水に粉末イオン交換樹脂が液全体に分散した均一組成を持った溶液であって、溶液と接触させた時、支持体となる固形物表層に粉末イオン樹脂を付着させ、付着しなかった過剰の粉末イオン交換樹脂と溶液を遠心分離等の操作で分離して、粉末イオン交換樹脂を支持体表層に付着させ、可能な限り多量に粉末イオン交換樹脂を包含した固形物（加工品）を製作することである。支持体となる固形物に塗付し易く、好ましくは噴霧散布などの簡単な操作でも適用可能な液状組成物であって、塗付された粉末イオン交換樹脂と加工品との接着力を制御できる液状組成物とその使用方法を見出すこと、粉末イオン交換樹脂を多孔性支持体の表層や空隙内部に吸蔵した加工品が、粉末イオン交換樹脂固有の不純物吸着機能（再生、イオン交換作用）を維持することが重要である。
【０００８】
均一な組成とイオン交換機能を維持した粉末イオン交換樹脂を主成分とした液状組成物、特に陰・陽粉末イオン交換樹脂を混合して使用する場合に於いても、取り扱いが容易で、要に応じて既定量を採取し易く、換言すれば前記液状組成物が、多方面に共通して適用可能で、好ましくは粉末イオン交換樹脂の機能をそのまま保持し、イオン交換樹脂交換基の再生操作の可能なことが要求される。
【０００９】
多方面に適用可能な粉末イオン交換樹脂を主成分とする液状組成物を開示した先行技術はなく、特に粉末イオン交換樹脂固有の機能を維持したまま固体表層に接着させ、接着力の強弱に基づき、要に応じて用途範囲の広い加工品を製作することに関する先行技術はない。本発明は、粉末イオン交換樹脂固有の機能を維持した液状組成物と加工品であって、微小繊維状化合物の添加量を変えることで、異なった特性（接着力や分散性）を持った液状組成物を調製し、これら組成物の特性に応じた加工品を製作する技術と使用方法を開示する。
【００１０】
濾過材（フイルター）を製作する場合は、粉末イオン交換樹脂と濾過支持体が強固に付着して、イオン交換樹脂の特性を維持し、再生操作等の激しい外乱に於いても剥離することのないこと、一方消臭剤を製作する場合は、粉末イオン交換樹脂と悪臭を発生する床下などへの散布操作が容易で、例えば安価なハンドスプレー等を使用出来ることが望まれる。この場合、粉末イオン交換樹脂と固形物との付着力は弱くても、噴霧器ノズルを閉塞しないことが重要である。粉末イオン交換樹脂の用途範囲を拡大する為には、加工品に対する粉末イオン交換樹脂の接着力の違った液状組成物を作成し、要に応じて適用することが重要である。本発明により粉末イオン交換樹脂を原材料とする加工品の製作を容易にし、最大の課題であった、粉末イオン交換樹脂の用途範囲を拡大した。
【００１１】
工業的に有用な粉末イオン交換樹脂を主成分とする液状組成物を調製する為には、第１に安価で、取り扱いが容易で、計量し易い、均一な組成を持った液体を調製することである。例えば、水中で陰・陽粉末イオン交換樹脂を併用する際、発生する凝集物の生成、長期保存時に発生する形態変化、即ち液体底部に沈殿した粉末イオン交換樹脂凝集体がゲル化することによる粉末イオン交換樹脂特有の物性変化を回避する技術が望まれていた。
【課題を解決するための手段】
【００１２】粉末イオン交換樹脂（含水物）に対し５〜１００重量％とした微小繊維状化合物に水を加えて、前記粉末イオン交換樹脂（含水物）が１〜５０重量％に濃度に調製した水溶液を強力撹拌して調製することを特徴とする前記粉末イオン交換樹脂と微小繊維状化合物と水からなる３成分が均一に分散したゾル状の液状組成物。
外乱に対し粉末イオン交換樹脂を離脱しない粉末イオン交換樹脂包含濾過吸着体を調製する方法であって、前記液状組成物を含有する水溶液に、不織布又は多孔性固形物からなる濾過支持体を浸漬して、前記粉末イオン交換樹脂及び微小繊維状化合物を、前記濾過支持体の表層空間に充分に接触させ、前記粉末イオン交換樹脂及び微小セルローズを前記濾過支持体に付着させる第一工程と、前記濾過支持体から遊離水を分別させる第２工程に引き続き、強制乾燥して前記微小繊維の結合水を逸散させる。前記乾燥操作は本発明で初めて開示された手段であって、前記濾過支持体表層に粉末イオン交換樹脂を均一に分散して離脱することのない、粉末イオン交換樹脂を主成分とした濾過層（膜）を形成することを特徴とする本発明の吸着体を提供する。前記吸着体を用いることで、激しい外乱（逆洗操作）を伴う再生操作が経済的に可能となった粉末イオン交換樹脂包含濾過吸着体による溶液の浄化方法であって、特に糖液の精製に適用することによる工業的価値は大きい。【００１３】本発明の微小繊維化合物は含水率が高く、繊維太さが１ミクロン好ましくは０．１ミクロン以下の超微細繊維状粒子がよく、多量の結合水を含み、常温では水分含量が９０％の状態で安定し、水溶液中で強制撹拌する時、使用する水が本発明の割合で粉末イオン交換樹脂と共在する場合に限ってゾルを形成して均一な組成を維持し、長期間保存しても水相を分離することは無く、安定した形態を保っているので要に応じて適時適用可能であるが、過剰の水が存在する場合は、ゾルから水を分離して二相に分離するので、使用する際難点が多い。本願の技術課題の主眼が「粉末イオン交換樹脂の再生」であって、外乱を伴う前記再生操作を実施可能にした粉末イオン交換樹脂包含濾過吸着体（請求範囲２）を調製する為に必須の原材料が請求項１で言う「液状組成物」であり、その為には前記液状組成物の組成（成分とその割合）が重要である。従って粉末イオン交換樹脂と微小繊維状化合物に混和させる水の割合が本発明手段の重要ポイントとなる。本発明で開示した割合を含む液状組成物を水溶液中に投入することで、粉末イオン交換樹脂と微小繊維状化合物とは溶液中で結合して凝集物を形成した状態で、固形物（濾過支持体）に接触することで支持体表層に付着する。前記溶液を遠心分離して粉末イオン交換樹脂包含固形物に付着した遊離水を除去する。この操作に続いて前記固形物を熱風乾燥して水分を逸散させることが重要な技術手段であって、この操作を実施することで粉末イオン交換樹脂は固形物表層に薄い「均一な膜」を形成して強固に接着し、粉末イオン交換樹脂を容易に離脱しない粉末イオン交換樹脂包含吸着体を調製出来ることが分かった。この様な方法で調製された粉末イオン交換樹脂包含多孔性吸着体は、激しい外乱を伴う再生操作を実施しても粉末イオン交換樹脂を離脱しないことが判った。再生操作が可能になることによる工業的価値は甚大である。
本発明で使用する前記微小繊維化合物は、合成品であっても植物繊維を機械的に微粉化して調製されたものの何れでもよく、溶液中で粉末イオン交換樹脂と結合して、ゾルを形成する能力を持った化合物であればよいが、現状ではセリッシュで代表される微小繊維状セルローズが最も優れた機能を具備している。例えば微小繊維セルローズで代表される微小繊維状化合物と粉末イオン交換樹脂を本発明で開示した割合で混合し、水溶液中でホモゲナイズ処理することで、粉末イオン交換樹脂と微小繊維セルローズ粒子が結合して、均一なゾル組成を持った粉末イオン交換樹脂と微小セルローズとの集合体を生成し、溶液全体に分散して均一な液状組成物を調製出来ること及び前記液状組成物は長期間保存してもゾル組成を維持して、粉末イオン交換樹脂を沈降分離することのないことを知った。【００１４】
常用されている高分子接着剤を用いて粉末イオン交換樹脂を接着した加工品は、粉末イオン交換樹脂固有の吸着機能を消失することは段落「０００４」で記述したが、本発明の液状組成物を原材料とすることで、粉末イオン交換樹脂と支持体が強固に接着して剥離することのない優れた粉末イオン交換樹脂固有の機能を維持した加工品が製作出来ることを知った。
【００１５】
前記加工品を調製する為には、粉末イオン交換樹脂の支持体の形状により相違するが、前記微小繊維状化合物と粉末イオン交換樹脂の混合比が重要で、微小繊維状化合物（含水物）の使用量が粉末イオン交換樹脂重量に対し、０〜２００重量％がよく、好ましくは５〜１００重量％がよい。前記粉末イオン交換樹脂と微小繊維状化合物（含水物）を合計した濃度は、溶媒重量に対し１〜５０重量％であることが適切である。粉末イオン交換樹脂と微小繊維状化合物を前述した混合比で溶液中に存在させた状態で、撹拌して均一に分散した溶液を調製することが必要である。濃度の高い微小繊維状化合物を溶液中に分散させる為には、通常の緩やかな撹拌では難しく、本発明で必要とする均一な組成を持った液状物を調製する為には、強力撹拌、好ましくはホモジナイズ処理することが重要である。ホモジナイズ処理することで、粉末イオン交換樹脂と微小繊維状化合物が接合し、溶液全体に分散したゾルを形成することを知った。
【００１６】
本発明に使用する粉末イオン交換樹脂の支持体としては、表面積の大きい程、粉末イオン交換樹脂を保持し易い形体を備えた固形物がよく、例えば不織布、フエルト、不織布シート、珪藻土、ゼオライト、活性炭、発泡石、発泡樹脂などが用いられる。前記微小繊維状化合物の添加量を増減させることで、前記液状組成物と固形物との接着力に著しい差が生じることを知った。即ち、微小繊維状化合物の添加量を減らせば減らす程、支持体との付着力は減少し、溶液中に均一に分散した長期間安定なゾルを形成することの難しいことを知った。微小繊維状化合物の添加量を調整することで、固形物との強固な固着、或いは緩やかな固着、短時間だけの付着などと、要に応じて選択することが可能となり、この現象を利用することで粉末イオン交換樹脂の用途範囲の拡大することを知り本発明に至った。
【００１７】
本発明の液状組成物を噴霧使用する時、最大の難点として噴霧ノズルの目詰まりがあったが、微小繊維状化合物の添加量を減らし、粉末イオン交換樹脂量に対し１０％以下にすることで、ノズルの目詰まりを防ぐことが判った。例えば消臭効果を期待して、粉末イオン交換樹脂を床面に噴霧して利用する場合、微小繊維状化合物の添加量を最小にして、噴霧使用することで、噴霧器ノズルの目詰まりを防ぎ、噴霧操作時の粉末イオン交換樹脂の飛散もなく、床面の清掃が容易になること等、実用面に於いて有効なことを知った。
【００１８】
使用する溶液は、経済的見地より水を用いることが有利であるが、アルコール等の親水性有機溶剤を用いてもよく、アルコールを用いることで雑菌の繁殖を防止すだけでなく、粉末イオン交換樹脂の分散性を高め、保存性を高めることが分かった。要に応じて植物抽出成分や芳香剤、酸化チタン粉末（nmサイズ、光触媒）、逆性石鹸、防腐・殺菌剤、有効バクテリア等を追加して用いてもよい。特に植物培地として利用する場合、微生物農薬、ＥＭ菌、肥料等を混入させることは、商品としての付加価値を高めるよい方法である。
【００１９】
本発明の微小繊維状化合物は、粉末イオン交換樹脂の比重よりも小さく、比表面積の大きい、溶液中に浮遊分散し、粉末イオン交換樹脂と急速に接合する特性を持った化合物である。粉末イオン交換樹脂と微小繊維状化合物の混合物を溶液中で強力撹拌、好ましくはホモジナイズ処理して調製した液状組成物は、粉末イオン交換樹脂固体の沈降を防止して、粉末イオン交換樹脂と微小繊維状化合物の集合体を溶液中に均一に分散した液状組成物を得る。前記微小繊維状化合物は、イオン交換樹脂固有の機能を損なわないで、粉末イオン交換樹脂と固形物を接着すること、微小繊維状化合物の混合割合を減らすことで接着力を弱めることが出来るなど優れた特性を具備することが実験を通じて明らかになった。
【発明の効果】
【００２０】
粉末イオン交換樹脂固有の機能を維持し接着力を制御することが出来る液状組成物が調製出来たこと、と前記液状組成物を支持体に接着させることにより、要に応じた粉末イオン交換樹脂固有の機能（再生、イオン交換作用）を維持した用途範囲の広い加工品を提供する。この様にして調製した液状組成物を加工品の原材料として用いることで、加工品の製作が容易になったばかりでなく、例えば実施例７に示す様に、著しく合理化された製糖技術や、粉末イオン交換樹脂の噴霧利用を容易にする技術等、結果として、粉末イオン交換樹脂の用途範囲を拡大した。
【００２１】
粉末イオン交換樹脂、好ましくは粉末陰イオン交換樹脂と粉末陽イオン交換樹脂、及び、微小繊維状化合物を溶液中で強力撹拌、好ましくはホモジナイズ処理することで初めて調製可能となった液状組成物及び又は前記液状組成物を原材料とした加工品である。例えば前記液状組成物を粉末イオン交換樹脂支持体表層に塗付、好ましくは散布して調製した粉末イオン樹脂含有固形物は、粉末イオン交換樹脂固有の卓越した機能を持った使いやすい空気や水の浄化剤、例えばトイレの消臭剤、ペット用消臭剤、養魚水浄化材、不純糖液（蔗糖液や蜂蜜等）の精製用の濾過材や植物栽培用培地など広い範囲に利用される。
【００２２】
本発明の液状組成物は、粉末イオン交換樹脂の含有量が高く、取り扱い容易な、流動性のある糊状流動体であって、固形物と混合撹拌することで粉末イオン交換樹脂を表層に付着する。遠心分離して水を分別した後、乾燥して調製した粉末イオン交換樹脂包含固形物は、微小繊維状化合物を媒体として、粉末イオン交換樹脂を固形物表層に強固に接着し剥離することもなく、通気・通水性に優れた空隙を備えた濾過層（膜）を形成する。
【００２３】
前記液状組成物は固形物と接触することで粉末イオン交換樹脂を表層に接着する。この時、微小繊維状化合物の含有量が多いほど接着力が増すことが分かった。例えば粉末イオン交換樹脂に対し微小繊維状化合物（含水物）を重量比で５重量％以上含有させた本発明の液状組成物を支持体と接触反応させ、支持体表層に粉末イオン交換樹脂を付着させた固形物を、遠心分離等により水分を除いた後、強制乾燥、例えば６０℃以上で送風乾燥することで、粉末イオン交換樹脂を支持体表面に強固に接着することを知った。この様にして調製した粉末イオン交換樹脂包含支持体を濾過機エレメントとして利用することで、新しい精糖システムを採用した製糖技術を発明した。即ち、Ｂｘ７０の高粘度糖液の通流操作を可能にしたばかりでなく、激しい外乱に対しても脱離することのない粉末イオン交換樹脂包含支持体及び前記支持体をフイルターエレメントとする濾過機を提供する。
【００２４】
本発明の液状組成物の取り扱いが容易になったことにより、例えば、再生操作の可能な濾過吸着体を製作する場合、微小繊維状化合物の混合割合の高い液状組成物を濾過支持体（固形物）に投入して混合撹拌する。これら混合物を含む液体を遠心分離器で脱水して調製した粉末イオン交換樹脂包含固形物を、引き続き熱風乾燥（６０℃）することで、粉末イオン交換樹脂が強固に接着して脱離することのない糖液の脱色精製用濾過材を短時間で調製することが可能となった。更には、微小繊維状化合物の混合比率の低い本発明の液状組成物は、スプレーに投入して消臭剤として手軽に利用出来る、ロックウール等に必要量散布して、植物栽培用培地としても利用される。
【００２５】
本発明の液状組成物は、粉末イオン交換樹脂の浄化機能を維持したまま、多孔性支持体（例、珪藻土焼結品等）を始めとする多くの固形物に塗付することが可能で、効率よく広範囲にわたり、その浄化機能を発揮するだけでなく、例えば本発明の加工品を適用することで、従来技術では不可能であった工程への適用が可能となり、例えば革新的な製糖技術（実施例７）を提供する。
【００２６】
前記液状組成物を塗付する装置、好ましくは散布装置を使用することで、作業者が、例えば、建築物内部の広範囲にわたり、粉末イオン交換樹脂の浄化機能を持たせるための作業を簡単にできる。
【発明を実施するための形態】
【００２７】
下記実施例により本発明を詳細に説明するが、これら実施例により限定されるものではない。
（実施例１）
【００２８】
粒状イオン交換樹脂を機械粉砕して調製した粉末陽イオン交換樹脂（商品名ＰＫ２16：水分約５０％、平均粒径１７ミクロン、三菱化学製）１００ｇと粉末陰イオン交換樹脂（商品名ＰＡ３12：水分約５０％、平均粒径１５ミクロン、三菱化学製）１００ｇを採取し、水１，０００ｍｌに混合した粉末イオン交換樹脂を懸濁させた水溶液に、微小繊維状セルローズ（商品名、セリッシュ：）の添加量を次の条件：(A)１，０００ｇ、(B)４００ｇ、(C)２００ｇ、(D)２０ｇ、(E)０ｇと変動させた後、混合撹拌、好ましくはホモゲナイズ処理して、粉末イオン交換樹脂と微小繊維状セルローズからなる液状組成物を調製した。各々の液状組成物について、保存時の物性変化を観察し、粉末イオン交換樹脂包含固形物を製作する為に基礎実験を実施した。(A),(B),(C),(D),(E)の試験結果を表示する。
試験結果
【００２９】
0005870394.tif 000002
0005870394.tif 000003
【００３０】
粒状イオン交換樹脂を機械粉砕して調製した粉末陽イオン交換樹脂（商品名PK216：水分約５０％、平均粒径約１７ミクロン、三菱化学製）１００ｇと粉末陰イオン交換樹脂（商品名PA312：水分約５０％、平均粒径約１５ミクロン、三菱化学製）１００ｇと、微小繊維状セルローズ（商品名、セリッシュ：水分９０％、FD-1000、ダイセル株式会社）２００ｇとを、純水１０００ｍｌに添加した後、高速回転ミキサーで2分間ホモジナイズ処理して、粉末イオン交換樹脂を均一に含有した保存性の優れた液状組成物を調製した。
【００３１】
1カ月以上保存した後、２０ｇの粉末イオン交換樹脂に相当する既定量１００ｍｌの前記液状組成物を採取し、不織布シート（ポリエステル、10mm×500mm×250mm）表面に塗付した後、６０℃で1時間送風乾燥して粉末イオン交換樹脂含有シートを調製する。本発明組成物の機能を検証するために、このシート（調製後１か月保存）を用いて、アンモニア、蟻酸、ホルムアルデヒドの代表的な悪臭成分の吸着特性を求めた。コントロールとして市販の脱臭用備長炭粉砕物２０ｇ（粉末イオン交換樹脂と同量）を用いた試験区と粉末陽イオン交換樹脂２０ｇを使用して前述仕様で調製した単独粉末陽イオン交換樹脂使用区、及び同様にして調製した、粉末陰イオン交換樹脂２０ｇの単独使用区を用いて、各々試験区に於ける脱臭効果を調べた。コントロールとして脱臭機能の優れた消臭剤として評価されている備長炭２０ｇを使用した。
（実験方法）
【００３２】
内容量２００リットルのポリプロピレン製の密閉容器の底部に、実施例１で調製した粉末陰イオン交換樹脂１０ｇと粉末陽イオン交換樹脂１０ｇの混合物、及び粉末陽イオン交換樹脂単独２０ｇ、粉末陰イオン交換樹脂単独２０ｇを用いて調製した本発明のシートを封入した実験区と、脱臭用備長炭２０ｇを設置した比較実験区を調製した。前記実験区の密閉容器内に各臭気成分を所定量注入し、本発明の脱臭シートと陰イオン樹脂単独と陽イオン交換樹脂単独、備長炭を使用した実験区との比較試験を実施した。初期濃度は、所定量を密閉容器内に注入し、１時間放置後室内に拡散させ、一定になった時の値を測定して、初期値とした。所定時間毎に、サンプリング孔に検知管をセットし、各々の実験区容器内の臭気成分含量の消長を測定した。
（試験結果）
【００３３】
0005870394.tif 000004
【００３４】
0005870394.tif 000005
【００３５】
0005870394.tif 000006
【００３６】
試験結果で明らかな様に、陰・陽粉末イオン交換樹脂の混合物を主成分とする本発明の組成物を散布して調製したシートの脱臭能力が最も優れ、粉末陽イオン交換樹脂、粉末陰イオン交換樹脂単独を使用して調製したシートも、備長炭の吸着機能より優れていることが分かった。
【００３７】
アンモニア、蟻酸、ホルムアルデヒドと全ての成分に対し、粉末イオン交換樹脂を包含したシートは、粉末陰イオン交換樹脂と粉末陽イオン交換樹脂の混合物のみならず、粉末陰イオン交換樹脂単独、粉末陽イオン交換樹脂単独何れの吸着機能も備長炭のそれを上まわり、交換基の違いによる大きな差異のないことが分かった。このことは粉末イオン交換樹脂による悪臭吸着機能は、イオン交換基によるイオン交換作用に基づく化学的吸着よりも、微細構造に基づく物理的吸着作用が大きく、陰・陽粉末イオン樹脂の混合物が、最も好結果になった。両イオン交換樹脂の混合比率を１：１０〜１０：１にしても吸着能力は大きく変わらなかった。
【００３８】
本実験と並行して、微小繊維状セルローズの使用量を変動させて、数種類のシートを調製し、固形物に対する付着性を調べたが、微小セルローズを減少させて調製したシートは、水分が蒸発して乾燥すると粉末イオン交換樹脂が剥離し易く、外乱で粉末イオン交換樹脂が飛散する。  微小セルローズの使用量を、粉末イオン交換樹脂と等量近く迄増加させることで、付着性が著しく向上し、外乱を加えても剥離しないこと、微小繊維状セルローズの添加量を１０％以下にすると付着量が著しく減少することが分かった。強固に付着して安定な粉末イオン交換樹脂包含固形物を調製するか、短期間だけ付着させ、外乱を加えることで剥離しやすい粉末イオン交換樹脂包含固形物を調製するか、要に応じて微小繊維状セルローズの混合比率を調製することの重要なことが分かった。
【００３９】
水溶液中で陰・陽粉末イオン交換樹脂を混合すると両者が凝集して、例えば塗付装置として噴霧器を用いる時、ノズルを詰めることがある。この場合、粉末イオン交換樹脂を単独使用するか、混合比率を小さくして凝集物を作りにくくすること、又は粉末イオン交換樹脂に対して微小繊維状化合物の混合比率を小さくすることで、ノズルの目詰まりに起因する操作上の難点を解消することが分かった。
（実施例３）
【００４０】
強塩基性粉末イオン交換樹脂（水分約５０％、平均粒径約１５ミクロン、三菱化学製PA316）８ｋｇと強酸性粉末イオン交換樹脂（水分約５０％、平均粒径約１７ミクロン、三菱化学製PK216）２ｋｇを、微小繊維状化合物（商品名、セリッシュ、FD1000 ,ダイセル工業株式会社）２ｋｇを、水道水１０ｌに添加し、高速回転ミキサーで1分間ホモゲナイズ処理することで、水に均一に分散した本発明の液状組成物を調製した。前記液状組成物を１０ｍｌ採取し、水で１００ｍｌに希釈後、多孔性鉱物（珪藻土焼結造粒品：平均粒径０．５mm、昭和化学工業株式会社）１ｋｇに散布することで、粉末イオン交換樹脂含有吸着体を容易に製作出来ることが分かった。
【００４１】
本発明の液状組成物を、前記珪藻土焼結造粒品に散布する時、前記液状組成物を細孔内部に瞬間的に吸蔵し、水の吸収と同時に微粒子状の固形物である粉末イオン交換樹脂と微小繊維状化合物を細孔内部に吸蔵して、粉末イオン交換樹脂をリークすることもない。細孔内部に吸蔵された余分な水分を除く為に、６０℃で送風乾燥を実施することで、粉末イオン交換樹脂を前記珪藻土造流品の表層・細孔内部に強固に接着し、表層を擦るなどの外乱を加えても、外気中に粉末イオン交換樹脂を剥離することもなかった。
【００４２】
本発明で開示した粉末イオン交換樹脂含有液状組成物と散布装置と珪藻土焼結造粒品を用いたことで、粉末イオン交換樹脂包含加工品の製作がしやすくなったことの工業的価値は大きい。
【００４３】
この消臭剤は見栄えもよく、アンモニア臭、有機酸臭、ホルムアルデヒド臭の除去効果、特に悪臭の代表とされる酪酸臭の除去効果に優れ、密閉空間（犬、猫用ペットハウス、病院、トイレ、冷蔵庫他）に設置して利用する時、優れた消臭機能を発揮することや、水中で使用する時、色素や懸濁物を除去する優れた濾過材として機能する。
（実施例４）
【００４４】
資源の有効利用を目的として、イオン交換樹脂のリサイクル品・フエルトのリサイクル品を使用して、より安価な粉末イオン交換樹脂包含濾過吸着体の製作を実施した。
使用済粒状強塩基性イオン交換樹脂のリサイクル品である強塩基性粉末陰イオン交換樹脂（水分５０％、平均粒径１５ミクロン）１０ｇと使用済粒状強酸性イオン交換樹脂のリサイクル品である強酸性粉末陽イオン交換樹脂１０ｇと微小繊維状化合物（商品名、セリッシュ、水分９０％、ダイセル株式会社）２ｇを、水２００ｍｌに添加した後、ホモジナイズ処理して本発明の液状組成物を調製する。５０〜１００ｍｍ長さのフエルト破砕片に前記液状組成物を散布し、フエルト空隙内部に粉末イオン交換樹脂を包含させる。（前記フエルト破砕片は産業廃棄物として大量に発生する自動車用シートの型枠品の枠外品のリサイクル品であって、有効利用が強くの望まれていた）。
【００４５】
前記フエルトを遠心分離器で脱水後、７０℃で送風乾燥して粉末イオン交換樹脂包含濾過吸着体を製作する。前記吸着体に使用した微小繊維状化合物の混合割合は、粉末イオン交換樹脂重量に対し必要量を最小にした為に、表層に付着した粉末イオン交換樹脂は、激しい外乱で剥離し易く、例えばイオン交換樹脂の再生操作に於ける逆洗・混合操作で、粉末イオン交換樹脂を離脱する。（微小繊維状化合物の混合割合を増やすことで、粉末イオン交換樹脂の離脱を防止できるが、本発明に使用する粉末イオン交換樹脂、フエルト破砕片がリサイクル品であることを踏まえ、出来るだけ安価な、使い捨ての粉末イオン交換樹脂包含濾過吸着体を深層濾過材として利用する為の、より安価な前記濾過材が製作出来ることを重視した。）
【００４６】
前記粉末イオン交換樹脂包含濾過吸着体5,000ｍｌをステインレス製カラム（内径10ｃｍ×高さ25ｃｍ）に充填し、人工温泉・風呂水を用いて、流速500ｌ/ｈで、通流した。その結果、濁度が著しく減少し、供給水の濁度１０前後あったものが１以下となり、３か月経過後も前記カラム出液の品質は変動することなく清澄液が安定して生産出来ることが分かった。外乱の激しい条件下では適用し難いが、激しい外乱操作（粉末イオン交換樹脂の再生操作）を伴わない、緩やかな層流域に於いてのみ通流する場合、水の浄化剤として優れた機能を発揮するばかりでなく、資源の有効利用としての経済効果の大きいことが分かった。例えば、深層濾過材として、温泉水や循環風呂水、プールの循環水の浄化に適用する時、粉末イオン交換樹脂の離脱もなく、長期間に亘り清澄度の優れた水質を維持することが明らかになった。
（実施例５）
【００４７】
使用済み強酸性粉末イオン交換樹脂（水分約５０％、平均粒径約17ミクロン、三菱化学製PK216）１０ｇと使用済み強塩基性粉末イオン交換樹脂（水分約５０％、平均粒径約15ミクロン、三菱化学製PA316）１０ｇを、水１、０００ｍｌに投入し、微小繊維状化合物（商品名セリッシュ、水分90％、ダイセル株式会社）を皆無とした液状組成物（A）、及び微小繊維状化合物２ｇを添加した試験区：(B)、５ｇを添加した試験区：(C)、１０ｇを添加した試験区：(D)を用いて、ホモゲナイズして混合撹拌して4種類の液状組成物を調製する。この液状組成物を小型手動噴霧器に２００ｍｌ採取して、小動物飼育箱周辺に、1日に1回ごとに約１０ｍｌの少量を噴霧使用して、小動物の排泄物等から発生する悪臭、例えばアンモニア臭や酪酸臭の除去能力を調べた。
【００４８】
本発明による粉末イオン交換樹脂を主成分とする液状組成物は、噴霧量が少量で、微小繊維状化合物添加比率を変えた試験区（A），（B）でも（C）,（D）でも脱臭能力に大きな差異はなく、無添加の（A）に於いても、脱臭効果に劣ることはなく、危惧した小動物の移動や羽ばたきで、粉末イオン交換樹脂が容易に飛散することはなかった。この実験の場合、小型ハンドスプレーの機能を検証する為の実験であって、何れの試験区でも液状組成物を振ってから使用したが、（D）試験区に於いては、噴霧回数を増すごとに、１０ｍｌの噴霧に要する時間がかかり、5回目の噴霧で、スプレーノズルが閉塞した。
【００４９】
少量散布が必要で、手軽にスプレーを利用して粉末イオン交換樹脂を主成分とする本発明の液状組成物を用いる時は、噴霧対象固体に粉末イオン交換樹脂を強力に固着させる必要もなく、微小繊維状化合物の添加量を減少させた液状組成物を適用することが実用的であり、微小繊維状化合物の添加量を調整することで、固形物との付着力を制御できることが分かった。従って、使い捨てで・強固な付着を必要としない場合は、微小繊維状化合物の添加量を出来るだけ少なくした本発明の液状組成物を使用すること及び、粉末陰イオン交換樹脂単独又は粉末陽イオン交換樹脂単独で使用することで凝集物の生成を抑えた液状組成物を用いることで、スプレーノズルの目詰まりを抑えることも分かった。粉末イオン交換樹脂の用途範囲を広げる為には、要に応じて本発明の液状組成物を適用することが重要である。
【００５０】
実施例２の試験結果でも明らかなように、粉末イオン交換樹脂の脱臭能力は、陽イオン交換樹脂単独、又は陰イオン交換樹脂単独使用でも、備長炭に優ることがあっても劣ることはない。ハンドスプレーを使用して本発明の液状組成物を消臭剤として利用する場合は、微粉末の凝集・接着力の少ない粉末陰イオン交換樹脂単独又は粉末陽イオン交換樹脂単独の使用で、微小繊維状化合物を添加しない粉末イオン交換樹脂含有液状組成物を用いることが操作性の難点を解消した良い使用方法であることが分かった。
（実施例６）
【００５１】
H形強酸性粉末イオン交換樹脂（水分約５０％、平均粒径約１７ミクロン、三菱化学製PK216）１ｇとOH形強塩基性粉末イオン交換樹脂（水分約５０％、平均粒径約１５ミクロン、三菱化学製PA316）２０ｇと微小繊維状化合物（水分９０％、FD-1000、ダイセル株式会社、１ｇと、安息香酸（防腐剤）０．５ｇをエタノール１００ｍｌに添加し、高速回転ミキサーで２分間処理し、水中に陰・陽粉末イオン交換樹脂を均一に分散した液状組成物を得る。
【００５２】
前記液状組成物を、使用時に水で希釈して散布に適した濃度、例えば１，０００ｍｌとする。希釈液を散布装置に入れ、既定量を、悪臭発生箇所（ごみ箱から発生する腐敗臭など）に散布使用することを可能にした。本発明の組成物は、液状の流動体であって、容易に計量可能である。本発明の組成物は、要に応じて適正量採取して散布使用することが容易となった。要に応じて必要量を散布することが容易になったことにより、粉末イオン交換樹脂の適用範囲が拡大し、空気や水の有害成分を除去するフイルターを始めとして、各種シートや床等の支持体、容器、トイレ部屋の壁など、広範囲にわたる悪臭発生箇所に、粉末イオン交換樹脂を散布して使用することが可能となった。前述した実施例で明らかなように、広範囲にわたる悪臭を含んだ水や空気を浄化する本発明の液状組成物と加工品を提供する。
（実施例７）
【００５３】
（実験方法）
塩素形強塩基性粉末陰イオン交換樹脂（水分約５０％、平均粒径１５ミクロン）１００g
及び微小繊維状化合物（水分９０％、ＰＣ１１０ＳとＦＤ１０００の等量混合物、ダイセル工業株式会社）１００ｇを水１０,０００ｍｌに混合し、２分間ホモゲナイズ処理して、本発明の液状組成物を調製した。前記液状組成物に、ポリエステル不織布繊維からなる放射球状フエルト（青山産業株式会社製作による特注開発品、直径、約１０ｍｍ）１０，０００ｍｌ（１００ｇ）を投入し、緩やかに混合して、前記不織布内部空間と表層に粉末イオン交換樹脂を塗付した後、脱水後８０℃、２時間送風乾燥することで、強塩基性粉末イオン交換樹脂をフエルト繊維表層に強固に接着した球状支持体を調製した。この支持体は粉末イオン交換樹脂を多量に包含して剥離することがなく、Ｂｘ７０の高濃度糖液処理の可能なことも分かった。この様にして既存の濾過材にはなかった卓越した粉末イオン交換樹脂固有の浄化機能を備えた不織布濾過材（A）を調製した。
【００５４】
精製糖工場などで使用済みの強塩基性イオン交換樹脂１０ｋｇと使用済み弱酸性陽イオン交換樹脂２ｋｇを機械粉砕して調製した粉末陰・陽イオン交換樹脂（平均粒径20ミクロン）と微小繊維状セルローズ０．２ｋｇを２０ｌの水に混入し、ホモゲナイズ処理して本発明の液状組成物（a）を調製した。前記液状組成物（a）2ｌを採取し、水で希釈して100ｌとすることで、前記使用済み強塩基性陰イオン交換樹脂１％を含む水溶液（所定濃度）に相当する液状組成物（b）を調製した。
【００５５】
前記粉末イオン交換樹脂包含した不織布濾過材(A)を、濾過塔（内径８ｃｍ×高さ５０ｃｍ）に充填し、濾過材（A）の層高が約４０ｃｍ、底部に層高５ｃｍのザクロ石を敷いた濾過床を設けた。サトウキビ原糖工場の中間糖液である濃縮汁を供給液として、前記濾過塔に次の様な条件で、定量ポンプを用いて通液試験を実施した。
【００５６】
濃縮汁の精製工程：約２０ｌの前記濃縮汁を、下向流で、温度、７０℃に加温して、定量ポンプを用いて通液速度、２（l/hr）で通液して前記濾過塔の出液を得る。前記濾過塔出液の色価を測定しながら、定量ポンプを用いて前記液状組成物（b）を添加することで、一定の品質を維持した清浄糖液を生産する（従来技術では、このような不純糖液を濾過することは難しかった）。即ち、前記液状組成物を約0.1〜0.5 (l/hr)に可変して添加することで、所定の品質を維持した不織布濾過材(A)の供給糖液を調製する。
【００５７】
安価なリサイクル品である使用済粉末イオン交換樹脂からなる液状組成物（b）を少量添加して、1サイクルだけ使用した後、廃棄することを特徴とする前処理工程、と粉末イオン交換樹脂を再生して繰り返し利用することを特徴とする前記濾過材（A）による主工程に通流することを特徴とする不純糖液の浄化システムであって、初めて開示された新しい製糖技術である。
【００５８】
約10時間通液後、精製工程を終了し、続いて常法により脱糖した後、逆洗混合を実施する。この工程で、前記液状組成物（b）で用いた使用済み粉末イオン交換樹脂は、再使用することなく逆洗水と共に排出することを特徴とする。次いで、濾過材（A）に包含されている粉末イオン交換樹脂の再生工程に移動する。
【００５９】
再生工程：再生剤として、７０℃に加温した０．１％塩酸水溶液２０ｌを、定量ポンプを用いて上向流で通流する。この操作で、色素や懸濁物を始めとする不純物の大半を、濾過吸着層から脱着させ、粉末イオン交換樹脂を再生する。洗浄操作で、炭酸ソーダを添加して、洗浄効率を上げると共に、出液のｐＨを中性に調製する。この様な精製・再生工程を反復して10サイクルに及ぶ通流試験を実施した。試験結果は、１０サイクの平均値で示す。
（試験結果）
【００６０】
0005870394.tif 000007
【００６１】
甘蔗糖汁の濾過清浄操作は、古くから要求されていたが、経済的見地より適切な方法はなかった。
【００６２】
本発明の加工品は、粉末イオン交換樹脂重量に対し微小繊維状セルローズの使用量を等量近くまで増加したことで、不織布支持体を核として粉末イオン交換樹脂と微小繊維状セルローズの接合物が強固に付着し、再生操作による外乱でも剥離することもなく、不純物の多い高粘度糖液の通流を可能とした非圧縮性濾過吸着床を作成できたことによるものと思われる。
【００６３】
本発明の液状組成物を使用することで、糖液の清浄に必須の強塩基性粉末イオン交換樹脂を正確に添加することが容易になった。供給液中の性状に応じて、粉末イオン交換樹脂の添加量を増減させること、と安価な使用済み粉末イオン交換樹脂を、前記液状組成物（b）に使用することで、低コストで効率的に色素や懸濁物等の不純物を吸着除去することが可能となり、必要な品質を維持した精製糖液の生産が可能となった（この様な工程は、本発明の液状組成物を使用することで、粉末イオン交換樹脂の定量採取が容易になったことで初めて可能となった）。
【００６４】
本発明の濾過材は、激しい外乱（逆洗）を伴う再生操作に於いても粉末イオン交換樹脂が剥離して離脱することなく、多サイクルにわたって浄化能力を維持することが分かった。粉末イオン交換樹脂固有の機能を保持した、通流抵抗の少ない本発明の濾過吸着塔を適用することで、従来不可能とされていた難濾過性不純物を多く含んだ糖液（甘蔗糖工場中間糖液や粗製蜂蜜など）の脱色精製濾過操作を実施することが可能となった。この操作を適用することによる工業的価値は大きい。
・  本発明の精製液は、新しいタイプの液糖、含密糖を提供する。
・  甘蔗糖濃縮汁で実現可能になったことで、希薄な糖液である混合汁や精製糖工場に於ける各種中間糖液での応用が可能なことは容易に推定できる。